(57)【特許請求の範囲】
【請求項１】
以下に示すプロピレン−エチレンブロック共重合体（Ａ）２０〜８０重量部とプロピレン−エチレンブロック共重合体（Ｂ）８０〜２０重量部からなるポリプロピレン系樹脂組成物。
（Ａ）プロピレン−エチレンブロック共重合体：プロピレン単独重合体またはエチレン含量２重量％以下のプロピレン−エチレンランダム共重合体よりなるプロピレンブロック部（Ｉ）６０〜９５重量％とエチレン含量２０〜９５重量％のエチレン−プロピレン共重合体ブロック部（ＩＩ）４０〜５重量％からなるプロピレン−エチレンブロック共重合体であって、プロピレン−エチレンブロック共重合体のＭＦＲ（ＭＦＲ（Ａ））とプロピレンブロック部（Ｉ）のＭＦＲ（ＭＦＲ（Ｉ））の関係が下記式を満たすプロピレン−エチレンブロック共重合体。
０．０１≦ＭＦＲ（Ａ）／ＭＦＲ（Ｉ）≦０．３５      （１）
（Ｂ）プロピレン−エチレンブロック共重合体：プロピレン単独重合体またはエチレン含量２重量％以下のプロピレン−エチレンランダム共重合体よりなるプロピレンブロック部（ＩＩＩ）６０〜９５重量％とエチレン含量２０〜９５重量％のエチレン−プロピレン共重合体ブロック部（ＩＶ）４０〜５重量％からなるプロピレン−エチレンブロック共重合体であって、プロピレン−エチレンブロック共重合体のＭＦＲ（ＭＦＲ（Ｂ））とプロピレンブロック部（ＩＩＩ）のＭＦＲ（ＭＦＲ（ＩＩＩ））の関係が下記式を満たすプロピレン−エチレンブロック共重合体。
０．４＜ＭＦＲ（Ｂ）／ＭＦＲ（ＩＩＩ）≦０．９５      （２）
【請求項２】
プロピレン含量が１５〜５０重量％のエチレン−プロピレンランダム共重合体及び／またはブテン−１含量が１０〜５０重量％のエチレン−ブテン−１ランダム共重合体を請求項１記載のポリプロピレン系樹脂組成物１００重量部に対してさらに３〜３０重量部含んでなるポリプロピレン系樹脂組成物。
【請求項３】
プロピレン−エチレンブロック共重合体（Ａ）の２３℃キシレン可溶分の重量平均分子量が３５万以上、かつプロピレン−エチレンブロック共重合体（Ｂ）の２３℃キシレン可溶分の重量平均分子量が３５万未満である請求項１または２記載のポリプロピレン系樹脂組成物。
【請求項４】
請求項１ないし３のいずれか１項に記載のポリプロピレン系樹脂組成物からなるフィルム。
【発明の詳細な説明】
【０００１】
【発明の属する技術分野】
本発明は、ポリプロピレン系樹脂組成物に関し、さらに詳しくは耐熱性、低温での耐衝撃性、ヒートシール性、耐ブロッキング性などに優れたプロピレン−エチレンブロック共重合体組成物に関する。
【０００２】
【従来の技術】
ポリプロピレンのフィルムは、外観、機械的性質、包装適性などが優れていることから広く包装資材として使用されている。
ポリプロピレン未延伸フィルムにおいてもプロピレン単独重合体、プロピレンとα−オレフインランダム共重合体、およびブロック共重合体がそれぞれの特長を生かして各種の包装用途に使用されている。
プロピレンブロック共重合体は、耐熱性、低温での耐衝撃性がある程度優れることから、比較的高度な要求性能が求められる用途で使用されているが、用途によっては、耐熱性が不十分であったり、耐衝撃性、ヒートシール性、ブロッキング性が不十分で、これら品質の改良や品質のバランスに優れたフィルムの開発が求められていた。特に厳しい用途として、油を含む内容物を充填し、高温で熱処理されるレトルト包装等が挙げられる。このような用途では殺菌処理後の外観不良や低温輸送時の破袋が問題となるため、フィルムの耐熱性や低温での衝撃強度が重要な要求品質である。
【０００３】
このようなことから、ポリプロピレンブロック共重合体を用いて上記の特性を改良する試みがいくつかなされている。例えば、特開平１−２２５６４８号公報には、Ｂ成分の極限粘度が１．９２ｄｌ／ｇ以下であるプロビレンブロック共重合体の組成物が開示されている。しかしながら、このような組成物は、低温での耐衝撃性が不十分である。また、特開昭５９−１１５３１２号公報および特開昭５９−７４１０９号公報には、レトルトフィルム用重合体組成物の製造法、およびレトルト食品包装用フィルムが開示され、具体的には第１段階の重合体が融点１３５〜１５５℃の範囲の共重合体で、第２段階以降の重合体の溶融粘度［η］が２．５以上となるように重合した成分を５〜４０重量％含む組成物、およびフィルムが開示されている。しかしながら、この組成物では耐熱性が不十分である。さらに、特開平６−９３０６２号公報では、第１工程で実質的に不活性溶剤の不存在下にプロピレンを主体とした重合体部分（Ａ成分）と第２工程で気相中で得られるエチレン−プロピレン共重合体部分（Ｂ成分）からなるプロピレンブロック共重合体で、Ｂ成分の極限粘度（［η］B）が２．０ｄｌ／ｇ以上、かつ極限粘度の比（［η］B／［η］A）が１．８以下のブロック共重合体が開示されている。しかしながらこの組成物では厳しい用途で低温での耐衝撃性が不十分である。
【０００４】
【発明が解決しようとする課題】
本発明の目的は、このように従来公知のプロピレンブロック共重合体が有していた欠点を解消し、耐熱性と低温での耐衝撃性に優れたプロピレン−エチレンブロック共重合体組成物を提供することにある。
【０００５】
【課題を解決するための手段】
本発明者らは、上記欠点を解決し、耐熟性、特に油に接触した環境での耐熱性（寸法変化）に優れ、さらに低温での衝撃強度に優れたフィルムを開発すべく鋭意検討した結果、特定の２種のプロピレン−エチレンブロック共重合体を配合することで、前記問題を解消できることを見出し、本発明に到達した。
【０００６】
すなわち、本発明の第１の発明によれば、以下に示すプロピレン−エチレンブロック共重合体（Ａ）２０〜８０重量部とプロピレン−エチレンブロック共重合体（Ｂ）８０〜２０重量部からなるポリプロピレン系樹脂組成物が提供される。
（Ａ）プロピレン−エチレンブロック共重合体：プロピレン単独重合体またはエチレン含量２重量％以下のプロピレン−エチレンランダム共重合体よりなるプロピレンブロック部（Ｉ）６０〜９５重量％とエチレン含量２０〜９５重量％のエチレン−プロピレン共重合体ブロック部（ＩＩ）４０〜５重量％からなるプロピレン−エチレンブロック共重合体であって、プロピレン−エチレンブロック共重合体のＭＦＲ（ＭＦＲ（Ａ））とプロピレンブロック部（Ｉ）のＭＦＲ（ＭＦＲ（Ｉ））の関係が下記式を満たすプロピレン−エチレンブロック共重合体。
０．０１≦ＭＦＲ（Ａ）／ＭＦＲ（Ｉ）≦０．３５      （１）
（Ｂ）プロピレン−エチレンブロック共重合体：プロピレン単独重合体またはエチレン含量２重量％以下のプロピレン−エチレンランダム共重合体よりなるプロピレンブロック部（ＩＩＩ）６０〜９５重量％とエチレン含量２０〜９５重量％のエチレン−プロピレン共重合体ブロック部（ＩＶ）４０〜５重量％からなるプロピレン−エチレンブロック共重合体であって、プロピレン−エチレンブロック共重合体のＭＦＲ（ＭＦＲ（Ｂ））とプロピレンブロック部（ＩＩＩ）のＭＦＲ（ＭＦＲ（ＩＩＩ））の関係が下記式を満たすプロピレン−エチレンブロック共重合体。
０．４＜ＭＦＲ（Ｂ）／ＭＦＲ（ＩＩＩ）≦０．９５      （２）
また、本発明の第２の発明によれば、プロピレン含量が１５〜５０重量％のエチレン−プロピレンランダム共重合体及び／またはブテン−１含量が１０〜５０重量％のエチレン−ブテン−１ランダム共重合体を第１の発明に記載のポリプロピレン系樹脂組成物１００重量部に対してさらに３〜３０重量部含んでなるポリプロピレン系樹脂組成物が提供される。
また、本発明の第３の発明によれば、第１または第２の発明において、プロピレン−エチレンブロック共重合体（Ａ）の２３℃キシレン可溶分の重量平均分子量が３５万以上、かつプロピレン−エチレンブロック共重合体（Ｂ）の２３℃キシレン可溶分の重量平均分子量が３５万未満であるポリプロピレン系樹脂組成物が提供される。
また、本発明の第４の発明によれば、第１ないし３のいずれかの発明に記載のポリプロピレン系樹脂組成物からなるフィルムが提供される。
【０００７】
【発明の実施の形態】
以下、本発明を具体的に詳述する。
１．プロピレン−エチレンブロック共重合体（Ａ）
本発明のプロピレン−エチレンブロック共重合体（Ａ）は、プロピレン単独重合体またはエチレン含量２重量％以下のプロピレン−エチレンランダム共重合体よりなるプロピレンブロック部（Ｉ）６０〜９５重量％とエチレン含量２０〜９５重量％のエチレン−プロピレン共重合体ブロック部（ＩＩ）４０〜５重量％からなるプロピレン−エチレンブロック共重合体である。
本発明のプロピレン−エチレンブロック共重合体（Ａ）中のプロピレンブロック部（Ｉ）の比率は、６０〜９５重量％、エチレン−プロピレン共重合体ブロック部（ＩＩ）の比率は４０〜５重量％である必要がある。エチレン−プロピレン共重合体ブロック部（ＩＩ）の比率は３５〜５重量％が好ましく、さらに３０〜８重量％が好ましい。エチレン−プロピレン共重合体ブロック部（ＩＩ）の比率が５重量％未満では耐衝撃性、ヒートシール強度が不十分となり、４０重量％を超えると製造時にパウダーのベタツキなどが発生し、生産性が著しく劣り、コスト高となる。
また、エチレン−プロピレン共重合体ブロック部（ＩＩ）における、エチレン含量が２０重量％未満、又は９５重量％を超えると、いずれも低温での耐衝撃性が不充分となる。
【０００８】
本発明のプロピレン−エチレンブロック共重合体（Ａ）の２３０℃、２．１６ｋｇ荷重でのＭＦＲ（ＭＦＲ（Ａ）と示す）は、０．３〜２０ｇ／１０分、好ましくは０．４〜１５ｇ／１０分、さらに０．５〜１０ｇ／１０分であることがが好ましい。ＭＦＲ（Ａ）が０．３未満では押出成形性が不十分で、さらにフィルムに成形した場合は、フィッシュアイによる外観不良を招く。また、２０ｇ／１０分を超えると、耐衝撃性が不十分となる。
本発明のプロピレンブロック部（Ｉ）のＭＦＲ（ＭＦＲ（Ｉ）と示す）とプロピレン−エチレンブロック共重合体（Ａ）のＭＦＲ（Ａ）との関係は▲１▼式を満足する必要ある。
０．０１≦ＭＦＲ（Ａ）／ＭＦＲ（Ｉ）≦０．４        ▲１▼
▲１▼式の下限値は好ましくは０．０３以上、さらに好ましくは０．０５以上である。上限値は好ましくは０．３５以下、さらに好ましくは０．３以下である。▲１▼式の値が０．０１未満では樹脂組成物からのフィルムにおいてフィッシュアイが発生し、外観不良を招き、０．４を超えると低温での衝撃強度が不十分となる。本発明の▲１▼式の値は、プロピレン−エチレンブロック共重合体の製造において、エチレン−プロピレン共重合体ブロック部（ＩＩ）の分子量の目安であり、この数値が小さいことはエチレン−プロピレン共重合体ブロック部（ＩＩ）の分子量が大きいことを示す。
【０００９】
エチレン−プロピレン共重合体ブロック部（ＩＩ）のＭＦＲ、分子量を直接測定することは困難であるが、プロピレン−エチレンブロック共重合体（Ａ）の２３℃キシレン可溶分（ＣＸＳ）の重量平均分子量がその目安となり、その重量平均分子量は３５万以上であるのが好ましく、より好ましくは３８万以上である。
【００１０】
２．プロピレン−エチレンブロック共重合体（Ｂ）
本発明のプロピレン−エチレンブロック共重合体（Ｂ）は、プロピレン単独重合体またはエチレン含量２重量％以下のプロピレン−エチレンランダム共重合体よりなるプロピレンブロック部（ＩＩ）６０〜９５重量％とエチレン含量２０〜９５重量％のエチレン−プロピレン共重合体ブロック部（ＩＶ）４０〜５重量％からなるフロピレン−エチレンブロック共重合体である。
本発明のプロピレン−エチレンブロック共重合体（Ｂ）中のプロピレンブロック部（ＩＩＩ）の比率は、６０〜９５重量％、エチレン−プロピレン共重合体ブロック部（ＩＶ）の比率は４０〜５重量％である必要がある。エチレン−プロピレン共重合体ブロック部（ＩＶ）の比率は３５〜５重量％が好ましく、さらに３０〜８重量％が好ましい。エチレン−プロピレン共重合体ブロック部（ＩＶ）の比率が５重量％未満では耐衝撃性、耐熱性が不十分となり、４０重量％を超えると製造時にパウダーのベタツキなどが発生し、生産性が著しく劣り、コスト高となる。
また、エチレン−プロピレン共重合体ブロック部（ＩＶ）における、エチレン含量が２０重量％未満、又は９５重量％を超えると、いずれも低温での耐衝撃性が不充分となる。
【００１１】
本発明のプロピレン−エチレンブロック共重合体（Ｂ）の２３０℃、２．１６ｋｇ荷重でのＭＦＲ（ＭＦＲ（Ｂ）と示す）は０．３〜２０ｇ／１０分、好ましくは０．５〜１５ｇ／１０分、さらに１．０〜１０ｇ／１０分であることが好ましい。    ＭＦＲ（Ｂ）が０．３未満では押出成形性が問題となる。また、２０ｇ／１０分を超えると、耐衝撃性が不十分となる。
【００１２】
本発明のプロピレンブロック部（ＩＩＩ）のＭＦＲ（ＭＦＲ（ＩＩＩ）と示す）とプロピレン−エチレンブロック共重合体（Ｂ）のＭＦＲ（Ｂ）との関係は▲２▼式を満足する必要ある。
０．４＜ＭＦＲ（Ｂ）／ＭＦＲ（ＩＩＩ）≦０．９５        ▲２▼
▲２▼式の下限値は好ましくは０．４５以上、さらに好ましくは０．５以上である。上限値は好ましくは０．９４以下、さらに好ましくは０．９３以下である。▲２▼式の値が０．４以下では耐熱性が不十分となり、０．９５を超えると耐衝撃性が不十分となる。
本発明の▲２▼式の値は、プロピレン−エチレンブロック共重合体の製造において、エチレン−プロピレン共重合体ブロック部（ＩＶ）の分子量の目安であり、この数値が大きいことはエチレン−プロピレン共重合体ブロック部（ＩＶ）の分子量が小さいことを示す。
【００１３】
エチレン−プロピレン共重合体ブロック部（ＩＶ）のＭＦＲ、分子量を直接測定することは困難であるが、プロピレン−エチレンブロック共重合体（Ｂ）のＣＸＳの重量平均分子量がその目安となり、その重量平均分子量は３５万未満であるのが好ましく、より好ましくは３０万以下である。
【００１４】
３．プロピレン−エチレンブロック共重合体の製造方法
本発明のプロピレン−エチレンブロック共重合体（Ａ）および（Ｂ）は、上記の物性を有すれば、どのような製造方法によってもよいが、以下の原料、重合方法によって製造することができる。
（１）使用原料
本発明に用いられるプロピレン−エチレンブロック共重合体を製造するに際し使用される触媒としては、マグネシウム、ハロゲン、チタン、電子供与体を必須成分とするマグネシウム坦持型固体触媒、あるいは三塩化チタンを主成分とする固体触媒成分と有機アルミニウムからなる触媒、あるいはメタロセン触媒が使用できる。また、重合される原料オレフィンは、プロピレン、エチレンであり、必要により、本発明の目的を損なわない程度の他のオレフィン、例えば、ブテン−１、４−メチル−ペンテン−１などを使用することもできる。
【００１５】
（２）重合工程
前記触媒の存在下に行う重合工程は、プロピレンの結晶性単独重合体あるい共重合体を製造する重合工程（ａ）、プロピレンとエチレンとを重量比５／９５〜８０／２０の割合で重合させる重合工程（ｂ）の２段階からなる。
重合工程（ａ）
重合工程（ａ）はプロピレン単独かプロピレン／エチレンの混合物を前記触媒を加えた重合系に供給して、プロピレン単独重合体、またはエチレン含有量が２重量％以下のプロピレン−エチレンランダム共重合体を全重合体量の６０〜９５重量％に相当する量となるように形成させる工程であり、分子量調整剤の水素等を加えることにより、プロピレンの単独重合体あるい共重合体の分子量を調整し、プロピレン−エチレンブロック共重合体（Ａ）または（Ｂ）のプロピレンブロック部（Ｉ）または（ＩＩＩ）とする。
重合工程（ｂ）
重合工程（ｂ）は、重合工程（ａ）に引き続いて、プロピレン／エチレン混合物をさらに導入して、エチレン含量２０〜９５重量％のエチレン−プロピレン共重合体を得る工程である。この工程では、全重合体量の５〜４０重量％に相当する重合体を形成させる。反応量、反応時間等を調整し、プロピレン−エチレンブロック共重合体（Ａ）または（Ｂ）のエチレン−プロピレン共重合体ブロック部（ＩＩ）または（ＩＶ）とする。
【００１６】
本発明によるプロピレン−エチレンブロック共重合体の製造法は回分式、連続式のいずれの方法によっても実施可能である。この際に、ヘキサン、ヘプタンなどの不活性炭化水素溶媒中で重合を行う方法、不活性溶媒を実質的に用いずプロピレンを溶媒として使用する方法、実質的に液体溶媒を用いずにガス状の単量体中で重合を行う方法、さらに、これらを組み合わせた方法を採用することができる。重合工程（ａ）と重合工程（ｂ）は同一の重合槽を用いても、別個の重合槽を用いてもよい。
【００１７】
４．プロピレン−エチレンブロック共重合体（Ａ）および（Ｂ）の組成割合
本発明のポリプロピレン系樹脂組成物は、上記プロピレン−エチレンブロック共重合体（Ａ）が２０〜８０重量部、好ましくは３０〜７０重量部および上記プロピレン−エチレンブロック共重合体（Ｂ）が８０〜２０重量部、好ましくは７０〜３０重量部からなる組成物である。プロピレン−エチレンブロック共重合体（Ａ）が、２０重量部未満では、耐衝撃性が不充分であり、８０重量部を超えると耐熱性が不充分である。
【００１８】
５．その他の成分
本発明の樹脂組成物には、さらに低温での衝撃強度を向上させる目的でプロピレン含量が１５〜５０重量％のエチレン−プロピレンランダム共重合体またはブテン−１含量が１０〜５０重量％のエチレン−ブテン−１ランダム共重合体をプロピレン−エチレンブロック共重合体（Ａ）及び（Ｂ）の合計１００重量部に対して３〜３０重量部添加することができる。
【００１９】
エチレン−プロピレンランダム共重合体としては、プロピレン含量１５〜５０重量％が好ましく、２０〜４５重量％がさらに好ましい。プロピレン含量が１５重量％未満では耐衝撃性の改良効果が不十分で、５０重量％を超えると耐熱性に悪影響を及ぼす。
【００２０】
エチレン−ブテン−１ランダム共重合体としては、ブテン−１含量が１０〜５０重量％が好ましく、２０〜４０重量％がさらに好ましい。ブテン−１含量が１０重量％未満では耐衝撃性の改良効果が不十分で、５０重量％を超えると耐熱性に悪影響を及ぼす。エチレン−プテン−１ランダム共重合体は耐熱性、低温での衝撃強度の観点から好ましく、添加量も５〜２５重量部がさらに好ましい。
【００２１】
エチレン−プロピレンランダム共重合体またはエチレン−ブテン−１ランダム共重合体のＭＦＲは特に制限はないが、２３０℃、２．１６ｋｇ荷重のＭＦＲ０．５〜２０ｇ／１０分が好ましく、１〜１０ｇ／１０分がさらに好ましい。ＭＦＲが０．５ｇ／１０分未満では押し出し成形性に悪影響を及ぽし、２０ｇ／１０分を超えると油に対する溶解性物質が増加し好ましくない。
【００２２】
本発明の組成物には、本発明の効果を損なわない範囲で酸化防止剤、光安定剤、帯電防止剤、スリップ剤、アンチブロッキング剤、臭い吸着剤、抗菌剤、顔料などを添加することができる。
【００２３】
６．フィルム形成
本発明の上記プロピレン−エチレンブロック共重合体からなるポリプロピレン系樹脂組成物は、耐熱性、低温での耐衝撃性に優れ、主として未延伸フィルムとして用いるとその効果が、十分に発揮される。
本発明の樹脂組成物からなるフィルムは、一般に工業的に行われているキャスト法、インフレーション法などで製造できる。フィルムの厚みは５〜２００μｍが好ましく、１０〜１００μｍがさらに好ましい。得られたフィルムの表面には表面の濡れ適性向上のためコロナ放電処理、火炎処理、オゾン処理などを行うことも可能である。
【００２４】
本発明の樹脂組成物からフィルムを製造するにあたって、プロピレン−エチレンブロック共重合体（Ａ）、プロピレン−エチレンブロック共重合体（Ｂ）及び必要においてエチレン−プロピレンランダム共重合体及び／またはエチレン−ブテン−１ランダム共重合体を予め混合し、押出機などでペレット化したものをフィルム成形機に供給してフィルムとしても、フィルム製造時にプロピレン−エチレンブロック共重合体（Ａ）、プロピレン−エチレンブロック共重合体（Ｂ）、及び必要に応じてエチレン−プロピレンランダム共重合体及び／またはエチレン−ブテン−１ランダム共重合体の別々のペレツトをフィルム成形機に供給してフィルムとしてもよい。
【００２５】
【実施例】
以下、実施例および比較例によって本発明を更に詳しく説明するが、本発明は、以下の実施例によって特に限定を受けるものではない。
なお、本発明の詳細な説明および実施例中の各項目の測定値は、下記の方法で測定した。
（１）ＭＦＲ：ＡＳＴＭ−Ｄ−１２３８に準拠して、２３０℃、２．１６ｋｇ荷重で測定した。
（２）ＨＡＺＥ：ＡＳＴＭ−Ｄ−１００３に準拠して、フィルム１枚のＨＡＺＥを測定した。
（３）耐衝撃性：雰囲気温度０℃にてＪＩＳ−Ｐ８１３４に準じた装置を用い、フィルム試験片を直径５０ｍｍのホルダーに固定し、２５．４ｍｍの半球型の金属製貫通部で打撃させ、貫通破壊に要した仕事量（ｋｇ・ｃｍ）を測定し、フィルム厚みで除して求めた。
（４）耐熱性：タテ１００ｍｍ、ヨコ１００ｍｍのフィルム試験片を１２０℃のオーブン中または、１２０℃のサラダ油中で３０分熱処理後、タテ、ヨコそれぞれの寸法変化を測定し、次式にて算出した。
耐熱性＝タテ方向の寸法変化（％）＋ヨコ方向の寸法変化（％）
（５）ＣＸＳ重量平均分子量：沸騰キシレン３００ｍｌにサンプル５ｇを加え完全に溶解後、２３℃に冷却し、不溶分を除去する。キシレン可溶分に大量のメタノールを加え析出した成分を乾燥し、ＣＸＳ成分とし、得られたＣＸＳ成分の重量平均分子量をＧＰＣで求めた。
【００２６】
合成例１
プロピレン−エチレンブロック共重合体（Ａ−１）の製造
内容積２００リットルの撹拌式オートクレーブをプロピレンで十分置換した後、充分に脱水およぴ脱酸素したｎ−ヘプタン６３リットルを導入し、ジエチルアルミニウムクロライド２７ｇおよび丸紅ソルベイ社製三塩化チタン触媒９．０ｇを６０℃でプロピレン雰囲気下で導入した。
重合工程（ａ）は、オートクレーブを６５℃に昇温した後、水素濃度を３．５容量％に保ちながらプロピレンを９．０ｋｇ／時間の流量で導入することにより開始した。２４０分後、プロピレンの導入を停止し、さらに９０分間継続重合させた後、気相部を０．２ｋｇ／ｃｍ2Ｇとなるまでパージした。
重合工程（ｂ）は、オートクレーブを６０℃に降温した後、プロピレンを１．５ｋｇ／時間の流量で、エチレンを１．５ｋｇ／時間の流量で１８０分間導入して共重合を行った。このようにして得られたスラリーを、濾過および乾燥して３９．２ｋｇのプロピレン−エチレンブロック共重合体（Ａ−１）のパウダーを得た。得られたプロピレン−エチレンブロック共重合体（Ａ−１）のＭＦＲは、１．２ｇ／１０分で、重合工程（ａ）で得られたプロピレン単独重合体ブロック部（Ｉ）のＭＦＲは１０ｇ／１０分であった。また、重合工程（ｂ）で得られるエチレン−プロピレン共重合体ブロック部（ＩＩ）は全重合体の２０重量％であった。
【００２７】
合成例２〜４
合成例１の重合工程（ａ）の水素濃度及び重合工程（ｂ）のエチレンとプロピレンの比率を変更する以外は、合成例１と同様にしてプロピレン−エチレンブロック共重合体の（Ａ−２）〜（Ａ−４）を得た。その組成を表１に示す。
【００２８】
【表１】
0004177911.tif 000002
【００２９】
合成例５
プロピレン−エチレンブロック共重合体（Ｂ−１）の製造
内容積２００リットルの撹拌式オートクレーブをプロピレンで十分置換した後、充分に脱水およぴ脱酸素したｎ−ヘプタン６３リットルを導入し、ジエチルアルミニウムクロライド２７ｇおよび丸紅ソルベイ社製三塩化チタン触媒９．０ｇを６０℃でプロピレン雰囲気下で導入した。
重合工程（ａ）は、オートクレーブを６５℃に昇温した後、水素濃度を１．８容量％に保ちながらプロピレンを９．０ｋｇ／時間の流量で導入することにより開始した。２４０分後、プロピレンの導入を停止し、さらに９０分間継続重合させた後、気相部を０．６ｋｇ／ｃｍ2Ｇとなるまでパージした。
重合工程（ｂ）は、オートクレーブを６０℃に降温した後、プロピレンを２．０ｋｇ／時間の流量で、エチレンを２．０ｋｇ／時間の流量で６０分間導入して共重合を行った。このようにして得られたスラリーを、濾過および乾燥して３５．９ｋｇのプロピレン−エチレンブロック共重合体（Ｂ−１）のパウダーを得た。得られたプロピレン−エチレンブロック共重合体（Ｂ−１）のＭＦＲは、２．１ｇ／１０分で、重合工程（ａ）で得られたプロピレン単独重合体ブロック部（ＩＩＩ）のＭＦＲは２．８ｇ／１０分であった。また、重合工程（ｂ）で得られるエチレン−プロピレン共重合体ブロック部（ＩＶ）は全重合体の１０重量％であった。
【００３０】
合成例６〜７
合成例５の重合工程（１）の水素濃度及び重合工程（２）のエチレンとプロピレンの比率を変更する以外は、合成例５と同様にしてプロピレン−エチレンブロック共重合体の（Ｂ−２）〜（Ｂ−３）を得た。その組成を表２に示す。
【００３１】
【表２】
0004177911.tif 000003
【００３２】
実施例１〜８
プロピレン−エチレンブロック共重合体（Ａ）とプロピレン−エチレンブロック共重合体（Ｂ）を、表３に示す割合で混合した組成物に、トリス（２，４−ジ−ｔ−ブチルフェニル）フォスファイト０．１重量部、テトラキス〔メチレン−３−（３，５−ジ−ｔ−ブチル−４−ヒドロキシフェニル）プロピネート〕メタン０．１重量部、ステアリン酸カルシウム０．０５重量部をそれぞれ配合し、３０ｍｍ径の押出機により２４０℃で溶融混練し、ペレット化した。このペレットを用いてＴ型ダイスを有する３５ｍｍ径の押出機にて２５０℃で溶融押出しし、５０℃の冷却ロールで冷却してフィルム厚み６０μｍの無延伸フィルムを得た。得られたフィルムの片面に濡れ張力４０ダインとなるようにコロナ放電処理を施した。得られたフィルムについて、ＨＡＺＥ、耐衝撃性、耐熱性を測定し、その結果を表３に示す。
【００３３】
実施例９〜１０
実施例１のプロピレン−エチレンブロック共重合体組成物に、ブテン−１含有量が１５重量％、２３０℃、２．１６ｋｇ荷重のＭＦＲが６．７ｇ／１０分のエチレン−ブテン−１ランダム共重合体（ＥＢＭ）、またはプロピレン含有量が２５重量％、２３０℃、２．１６ｋｇ荷重のＭＦＲが５．４ｇ／１０分のエチレン−プロピレンランダム共重合体（ＥＰＲ）を表３に示す割合で配合し、実施例１と同様にしてフィルムを得た。得られたフィルムについて、ＨＡＺＥ、耐衝撃性、耐熱性を測定し、その結果を表３に示す。
【００３４】
【表３】
0004177911.tif 000004
【００３５】
比較例１〜２
プロピレン−エチレンブロック共重合体として、プロピレン−エチレンブロック共重合体（Ａ）のみを用いて、実施例１と同様にしてフィルムを得た。得られたフィルムについて、ＨＡＺＥ、耐衝撃性、耐熱性を測定し、その結果を表４に示す。
【００３６】
比較例３〜４
プロピレン−エチレンブロック共重合体として、プロピレン−エチレンブロック共重合体（Ｂ）のみを用いて、実施例１と同様にしてフィルムを得た。得られたフィルムについて、ＨＡＺＥ、耐衝撃性、耐熱性を測定し、その結果を表４に示す。
【００３７】
【表４】
0004177911.tif 000005
【００３８】
表３及び表４から明らかなように、本発明のプロピレン−エチレンブロック共重合体（Ａ）およびプロピレン−エチレンブロック共重合体（Ｂ）からなる組成物からのフィルムは、ＨＡＺＥ、耐衝撃性、耐熱性に優れている（実施例１〜１０）が、プロピレン−エチレンブロック共重合体（Ａ）またはプロピレン−エチレンブロック共重合体（Ｂ）のみからのフィルムは、ＨＡＺＥ、耐衝撃性、耐熱性のいずれも劣る（比較例１〜４）。
【００３９】
【発明の効果】
本発明のプロピレン−エチレンブロック共重合体組成物は、耐熱性と低温での耐衝撃性に優れ、油を含む内容物を充填し、高温で熱処理されるレトルト包装等の用途に有効に用いることができる。